(57)【特許請求の範囲】
【請求項１】
（メタ）アクリロイル基を有する紫外線硬化性モノマー及びオリゴマーから選ばれる少なくとも一種の紫外線硬化性成分（Ａ）、下記一般式で表される化合物（ａ）
【化１】
0003801794.tif 000007
（式中、Ｒ1はアルキル基、アラルキル基又は水素、Ｒ2は直鎖の又は分岐を有するアルキレン基、Ｒ3は水素又はメチル基である。）と、該化合物（ａ）と共重合可能なエチレン性不飽和モノマー（ｂ）を重合してなり、重量平均分子量が１０，０００〜１００，０００、ガラス転移温度が−６０℃〜２０℃である（メタ）アクリル系共重合体（Ｂ）及び光重合開始剤（Ｃ）からなり、実質的に水と有機溶剤の何れをも含まないことを特徴とする紫外線硬化型ニス組成物。
【請求項２】
紫外線硬化性成分（Ａ）、（メタ）アクリル系共重合体（Ｂ）及び光重合開始剤（Ｃ）が均一に相溶してなる請求項１に記載の紫外線硬化型ニス組成物。
【請求項３】
紫外線硬化性成分（Ａ）の合計１００重量部に対し、（メタ）アクリル系共重合体（Ｂ）の配合割合が５〜８０重量部である請求項１又は２に記載の紫外線硬化型ニス組成物。
【請求項４】
請求項１乃至３の何れか１項に記載の紫外線硬化型ニス組成物を基紙表面に塗工すると共に紫外線で硬化させてなる、表面光沢及び再剥離接着性を有する再剥離性接着加工紙。
【発明の詳細な説明】
【０００１】
【発明の属する技術分野】
本発明は、紙表面に艶を付与して美粧効果を与えると共に、印刷印字面を保護しつつ加圧及び／又は加熱により再剥離性接着を可能とする紫外線硬化型ニス組成物及びそれを用いた再剥離性接着加工紙に関する。
【０００２】
【従来の技術】
近年、郵便コストの軽減、情報の印字及び通知物作成の自動化等のため、封書に代わり親展性を有する葉書システムが急速に普及してきている。このシステムは、情報内容を隠蔽するため、用紙を折りたたみ、対向した紙面を再剥離可能に貼り合わせる方式のものである。その貼り合わせ面に用いられる接着性組成物及び塗布方式には種々のものがあるが、何れも、印刷面の表面光沢、加工作業の効率、使用済み加工紙の古紙再生及び加工紙の製造コスト等の面において十分に満足するものはなかった。
【０００３】
そこで、本発明者は特願平１０−１８１４８４号において、紫外線硬化性モノマー若しくはオリゴマー、（メタ）アクリル系共重合体及び光重合開始剤が均一に相溶してなる紫外線硬化型ニス組成物を提案した。このものは、印刷面に優れた表面光沢、耐摩耗性等の光沢ニス本来の表面特性を与え、しかも、加熱、加圧による良好な再剥離性接着を可能にするものである。また、このニス組成物によれば、簡便な塗工装置及び通常の紫外線照射装置等を用いても容易に加工でき、少量多品種生産が可能であるため、廉価な再剥離性接着加工の施された加工紙が得られ、またその古紙の再生も容易なものとすることができる。
【０００４】
しかしながら、上記の出願で提案された紫外線硬化型ニス組成物においては、配合される（メタ）アクリル系共重合体は、有機溶剤中で溶液重合によって得られたものをその溶剤溶液のままで組成物中に配合される場合が多く、この場合、有機溶剤を含むので労働安全衛生面、環境汚染防止性、火災防止性等に問題を残していた。また、ニス組成物が前記のように有機溶剤を含む場合は、塗工被膜の乾燥工程を要し、また該乾燥工程後の被膜中に有機溶剤が残存すると、被膜の質の低下を生じる問題があった。
【０００５】
【本発明が解決しようとする課題】
本発明の課題は、印刷面に光沢ニス本来の優れた塗工被膜と優れた表面特性を与え、加工が容易で作業効率に優れ、低廉な価格で再剥離性接着加工の施された加工紙が得られ、使用済み加工紙の古紙再生が容易に可能であり、しかも加工作業時の労働安全衛生面、環境汚染防止性及び火災防止性等に優れた紫外線硬化型ニス組成物及びそれを用いた再剥離性接着加工紙を提供することにある。
【０００６】
【課題を解決するための手段】
本発明に係る紫外線硬化型ニス組成物は、（メタ）アクリロイル基を有する紫外線硬化性モノマー及びオリゴマーから選ばれる少なくとも一種の紫外線硬化性成分（Ａ）、重量平均分子量が１０，０００〜１００，０００、ガラス転移温度が−６０℃〜２０℃である特定の（メタ）アクリル系共重合体（Ｂ）及び光重合開始剤（Ｃ）からなり、実質的に水と有機溶剤の何れをも含まないことを特徴としている。
【０００７】
【実施の形態】
〈紫外線硬化性成分（Ａ）〉
（メタ）アクリロイル基を有する紫外線硬化性モノマーとしては、例えばエチレングリコール、ジプロピレングリコール、ポリエチレングリコール、プロピレングリコール、ジプロピレングリコール、トリプロピレングリコール、トリメチロールプロパン、ペンタエリスリトール等のアルコールと（メタ）アクリル酸をエステル化させたもの、フタル酸、マレイン酸、イソシアヌル酸等とアリルアルコールをエステル化させたもの、若しくはグリシジル（メタ）アクリレートをエステル化させたもの等が挙げられる。
【０００８】
また、（メタ）アクリロイル基を有する紫外線硬化性オリゴマーとしては、例えば単官能、２官能、多官能のウレタンアクリレート系オリゴマー、ポリエステルアクリレート系オリゴマー、エポキシアクリレート系オリゴマー、ポリエーテルアクリレート系オリゴマー、シリコンアクリレート系オリゴマー等が挙げられる。
【０００９】
〈（メタ）アクリル系共重合体（Ｂ）〉
本発明における（メタ）アクリル系共重合体（Ｂ）とは、下記のような（メタ）アクリル酸エステル系モノマーを含んでなるモノマー成分を共重合して得られるものである。
【００１０】
即ち、前記（メタ）アクリル系共重合体（Ｂ）は、具体的には、下記一般式で表される化合物（ａ）
【００１１】
【化２】
0003801794.tif 000002
【００１２】
（式中、Ｒ1はアルキル基、アラルキル基又は水素、Ｒ2は直鎖の又は分岐を有するアルキレン基、Ｒ3は水素又はメチル基である。）と、該化合物（ａ）と共重合可能なエチレン性不飽和モノマー（ｂ）を重合してなるものである。
【００１３】
前記（メタ）アクリル系共重合体（Ｂ）を用いることにより、特に紫外線硬化性成分（Ａ）との相溶性及び本発明のニス組成物の再剥離性接着が良好となる。なお、前記相溶性の向上は、組成物の貯蔵安定性及び印刷面の表面光沢の向上等に寄与する。
【００１４】
前記成分（ａ）としては、例えば、メトキシエチル（メタ）アクリレート、エトキシエチル（メタ）アクリレート、ヒドロキシアルキル（メタ）アクリレート、例えば２−ヒドロキシメチル（メタ）アクリレート、２−ヒドロキシエチル（メタ）アクリレート、２−ヒドロキシプロピル（メタ）アクリレート等を挙げることができ、これらは単独で或いは組み合わせて用いることができる。
【００１５】
また、前記成分（ａ）と共重合可能なエチレン性不飽和モノマー（ｂ）としては、例えば、メチル（メタ）アクリレート、エチル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、ラウリル（メタ）アクリレート、ステアリル（メタ）アクリレート、シクロヘキシル（メタ）アクリレート、ｎ−デシル（メタ）アクリレート及びグリコールジ（メタ）アクリレート、エチレングリコールジ（メタ）アクリレート、ブチレングリコールジ（メタ）アクリレート及びヘキサングリコールジ（メタ）アクリレート等の（メタ）アクリル酸エステル系のモノマー等を挙げることができ、これらは単独で或いは組み合わせて用いることができる。
【００１６】
さらに、前記成分（ａ）と共重合可能な他のエチレン性不飽和モノマー（ｂ）としては、例えば、（メタ）アクリル酸、イタコン酸等のカルボン酸含有のエチレン性不飽和モノマー、及びアルキルアミノ（メタ）アクリレート、例えばジメチルアミノエチル（メタ）アクリレート、ジエチルアミノエチル（メタ）アクリレート、及びグリジジル（メタ）アクリレート、（メタ）アクリロニトリル、（メタ）アクリルアミド等の如く官能基を持つエチレン性不飽和モノマー、酢酸ビニル、プロピオン酸ビニル、スチレン、α−メチルスチレン等を挙げることができ、これらは単独で或いは組み合わせて用いることができる。
【００１７】
成分（ａ）の配合量の好適範囲は、成分（ａ）及び（ｂ）の合計量に対して１〜５０重量％であり、特に２〜３０重量％であるときに最適な結果が得られる。この配合量が１重量％に満たないと、（メタ）アクリル系共重合体（Ｂ）の紫外線硬化性成分（Ａ）との相溶性が低下し、組成物の貯蔵安定性及び印刷面の表面光沢等に支障を来す恐れがあり、またこの配合量が５０重量％を超えると、前記相溶性は向上するが再剥離性接着性が低下する恐れがある。
【００１８】
（メタ）アクリル系共重合体（Ｂ）を得るための重合方法は特に限定されず、溶液重合、懸濁重合、乳化重合等の公知方法を適宜用いることができる。但し、本発明の紫外線硬化型ニス組成物は最終的に水及び有機溶剤を含まないことを特徴とするので、例えば有機溶剤を用いた溶液重合により（メタ）アクリル系共重合体（Ｂ）を得た場合は、重合反応の直後から最終的に紫外線硬化型ニス組成物に調製する間の何れかの工程で、例えば加熱又は減圧留去等により溶剤成分を除去しなければならない。
【００１９】
有機溶剤を用いた溶液重合の場合を例にとって、具体的に説明すると、前記（メタ）アクリル系共重合体（Ｂ）の重合溶媒としては、各有機溶剤が使用可能であり、例えばメチルアルコール、エチルアルコール、ｎ−プロピルアルコール、ｉ−プロピルアルコール、ｎ−ブチルアルコール、ｉ−ブチルアルコール等のアルコール類、セロソルブアセテート、メチルセロソルブ、エチルセロソルブ、ｎ−ブチルセロソルブ、ｉ−ブチルセロソルブ、ｎ−プロピルセロソルブ等のセロソルブ類、プロピレングリコールｎ−ブチルエーテル、プロピレングリコールメチルエーテル、プロピレングリコールフェニルエーテル、ジプロピレングリコールメチルエーテル、プロピレングリコールメチルエーテルアセテート等のプロピレングリコールエーテル類、トルエン、酢酸エチル、酢酸ブチル、アセトン、メチルエチルケトン、芳香族系(石油留分)溶剤、フタル酸エステル系可塑剤、アルキルリン酸エステル等が挙げられ、（メタ）アクリル系共重合体（Ｂ）が溶解又は分散可能な溶剤であれば、上記に溶剤に制限されるものではない。なお、溶剤の除去の容易性を考慮すれば、揮発性の高いメチルアルコール、エチルアルコール、ｎ−プロピルアルコール、ｉ−プロピルアルコール、アセトン、メチルエチルケトン、トルエン、酢酸エチル等が好ましい。
【００２０】
前記のように合成された（メタ）アクリル系共重合体（Ｂ）は、特定の共重合組成、特定の分子量範囲、特定のガラス転移温度範囲である場合に、本発明における有効な使用を見出すことができる。
【００２１】
（メタ）アクリル系共重合（Ｂ）の重量平均分子量は１０，０００〜１００，０００の範囲にあることが必要であり、好ましくは２０，０００〜５０，０００である。この成分（Ｂ）は、重量平均分子量が１０，０００に満たないと、凝集力が不足すると共に接着性が低くなり、適度な再剥離性接着性を示さない。また、この成分（Ｂ）は、重量平均分子量が１００，０００を越えると、紫外線硬化性成分（Ａ）との相溶性が低下する。
【００２２】
次に、（メタ）アクリル系共重合（Ｂ）のガラス転移温度は、−６０〜２０℃の範囲にある必要があり、好ましくは−５０〜１０℃である。この成分（Ｂ）は、ガラス転移温度が−６０℃より低いと、ベタツキ感が強く、接着強度が十分に出ない。また、この成分（Ｂ）は、ガラス転移温度が２０℃より高いと、再剥離性接着性が得られない。
【００２３】
本発明でいうガラス転移温度とは、例えば大森英三著「アクリル酸エステルとそのポリマー（II）」（株）昭晃堂発行第１１０〜１１５頁に記載されているような一般の高分子で測定される二次転移点であり、共重合体の場合は、同書第１２０頁に記載されている計算ガラス転移温度である。即ち、共重合体のガラス転移温度は、次式によって計算されたものである。
【００２４】
【数１】
0003801794.tif 000003
【００２５】
（但し、Ｗ1＋Ｗ2＋Ｗ3＋・・・＋Ｗn＝１）
前記式において、Ｔｇとは共重合体のガラス転移温度であり、絶対温度に換算して計算される。Ｔｇ1、Ｔｇ2、・・・、Ｔｇn は、成分１、２、・・・、ｎのそれぞれ純粋な単独重合体１、２、・・・、ｎのガラス転移温度であり、絶対温度に換算して計算される。また、Ｗ1、Ｗ2、・・・、Ｗnは、共重合体成分中における特定のモノマー重量分率である。
【００２６】
以上の（メタ）アクリル系共重合体（Ｂ）は、紫外線硬化型ニス組成物の構成成分として、（メタ）アクリロイル基を有する紫外線硬化型モノマー、オリゴマー（Ａ）及び光重合開始剤（Ｃ）と共に配合されるものであるが、この成分（Ｂ）の好ましい配合量は、（メタ）アクリロイル基を有する紫外線硬化型オリゴマー及びモノマー（Ａ）の合計１００重量部に対して５〜８０重量部である。この配合量が５重量部に満たないと、得られるニス組成物は、十分な再剥離性接着性が与えられないか、接着性が弱くなる場合がある。また、この配合量が８０重量部を超えると、得られるニス組成物はベタツキ感が強くなると共にニス本来の光沢性も低下し、剥離時に接着性が強すぎて紙破れが発生したり、塗工紙の耐ブロッキング性も不足したりする恐れがある。
【００２７】
本発明において、（メタ）アクリル系共重合体（Ｂ）は、組成物中に他の成分と均一に相溶し、或は必要に応じて分散状態とされる。貼り合わせ時の物理的な条件として、紙表面に塗工し、硬化させたニス組成物表面を互いに合わせ、例えば、１０〜１００ｋｇ／ｃｍ程度の線圧、或いは０．１〜１０ｋｇ／ｃｍ程度の線圧による加圧と５０〜１５０℃程度の温度による加熱の組み合わせを用いた場合等に、成分（Ｂ）が表面に侵出して、ニスコーティング層表面に接着層が形成され、ニス組成物表面どうしの再剥離性接着が可能となる。接着強度は、前記物理的条件の選択と前記成分（Ｂ）の配合割合、ガラス転移温度、平均分子量の各変化により、適宜調整が可能であり、印刷面とニス面の接着強度より弱く、剥離時に表面に損傷を与えることなく、適度な剥離性を与えることができるのである。
【００２８】
〈光重合開始剤（Ｃ）〉
前記紫外線硬化型ニスの光重合開始剤としては、ベンゾイン、ベンゾインメチルエーテル、ベンゾインエチルエーテル、ベンゾインブチルエーテル、２−アリルベンゾイン、２−クロルベンゾイン等のベンゾイン系、ベンゾフェノン、ｐ−メチルベンゾフェノン、ｐ−クロルベンゾフェノン、ｐ−クロルベンゾフェノン等のベンゾフェノン系、ジエトキシアセトフェノン、ヒドロキシアセトフェノン（１−ヒドロキシ−シクロヘキシル−フェニル−ケトン、２−ヒドロキシ−２−メチル−１−フェニル−プロパン−１−オン等）、α−アミノアセトフェノン等のアセトフェノン系、２−メチルチオキサンソン、２−イソプロピルチオキサンソン、２−クロロチオキサンソン等のチオキサンソン系、アゾビスイソブチロニトリル等のアゾ系、アントラキノン、２−クロルアントラキノン、フェナントレン等のキノン系や、各種光重合開始剤の組み合わせ等が使用される。また、前記光重合開始剤に、ｐ−ジメチルアミノ安息香酸エチル、ｐ−ジメチルアミノ安息香酸イソアミル、２−ジメチルアミノエチルベンゾエート、Ｎ，Ｎ−ジメチルアミノエチルメタクリレート−Ｎ−メチルジエタノールアミン等の増感剤を加えることによって、紫外線の感受性を高めることができる。
【００２９】
本発明に係る紫外線硬化型ニス組成物は、上記の如く、各種塗工機で表面に塗布の後、紫外線で硬化し得る（メタ）アクリロイル基を有する紫外線硬化性モノマーやオリゴマーからなる紫外線硬化性成分（Ａ）、（メタ）アクリル系共重合体（Ｂ）及びラジカルを発生する光重合開始剤（Ｃ）を必須成分として配合してなり、前記成分（Ａ）、成分（Ｂ）及び成分（Ｃ）は、より優れた塗工皮膜の光沢、貯蔵安定性及び再剥離接着性等を得るためには、均一に相溶していることが好ましいが、必ずしも透明に相溶している必要はない。前記ニス組成物には、必要に応じて、重合禁止剤、増感剤、レベリング剤、着色剤、ワックス、消泡剤、離型剤、耐摩剤等の添加剤を添加して、所要の物性を付与することが可能である。なお、これらの添加剤は、より優れた表面光沢や塗工安定性等の確保のためには概して均一に溶解されることが好ましいが、中には、それらが分散状態にあってニス組成物が濁りや分離を生じる場合でも所期の効果を得ることができる。
【００３０】
なお、本発明の紫外線硬化型ニス組成物を用いて紙表面に硬化皮膜を形成した場合、その皮膜強度は、ラミネートフィルムの場合のようには強靱ではないので、古紙再生過程で容易に崩壊する。
【００３１】
【実施例】
次に、本発明を実施例に基づいて具体的に説明を行うが、本発明は、これらの実施例に制限されるものではない。なお、以下の実施例、比較例等で用いられる「部」及び「％」は、何れも重量基準であり、また、「重量平均分子量」は、下記測定条件に基づきＧＰＣ法により測定されたものである。
【００３２】
〈重量平均分子量の測定方法〉
各試料を固形分について１０ｍｇ／ｍｌとなるようにＴＨＦ溶液を調製し、各々インジェクション量１００μｌにて測定した。
測定条件
ＧＰＣ測定装置：昭和電工社製ＳＨＯＤＥＸ  ＳＹＳＴＥＭ  １１
カラム：ＳＨＯＤＥＸ  ＫＦ−８００Ｐ、ＫＦ−８０５、ＫＦ−８０３及びＫＦ−８０１の４本直列
移動層：ＴＨＦ
流量：１ｍｌ／分
カラム温度：４５℃
検出器：ＲＩ
換算：ポリスチレン
【００３３】
〈中間製造体製造例１〉
紫外線硬化性成分（Ａ）としてリポキシＳＰ−１５０９（昭和高分子（株）社製のエポキシアクリレートオリゴマー）４０部、トリプロピレングリコールジアクリレート４０部、アロニックスＭ−４００（東亞合成（株）社製のジペンタエリスリトールヘキサアクリレート）２０部、光重合開始剤（Ｃ）としてイルガキュアー１８４（チバ・ガイギー社製のヒドロキシシクロヘキシルフェニルケトン）５部、重合禁止剤としてメトキノン０．１部を攪拌混合し、中間製造体（Ａ−１）を得た。
【００３４】
〈中間製造体製造例２〉
紫外線硬化性成分（Ａ）としてＫＡＹＡＲＡＤ  ＵＸ−２０３１（日本化薬（株）製のウレタンアクリレートオリゴマー）１０部、アロニックスＭ−３０９（東亞合成（株）社製のトリメチロールプロパントリアクリレート）４０部、トリプロピレングリコールジアクリレート５０部、光重合開始剤（Ｃ）としてイルガキュアー１８４（チバ・ガイギー社製のヒドロキシシクロヘキシルフェニルケトン）５部、重合禁止剤としてメトキノン０．１部を攪拌混合し中間製造体（Ａ−２）を得た。
【００３５】
〈（メタ）アクリル系共重合体のモノマー組成〉
下記表１に示すモノマー組成（１）〜（９）に従って、（メタ）アクリル系共重合体（Ｂ）を含む各種（メタ）アクリル系共重合体の製造のための各種モノマーを準備した。
【００３６】
【表１】
0003801794.tif 000004
【００３７】
〈実施例１〉
攪拌機、窒素ガス導入口、温度計、還流コンデンサーを設備した、５００ｍｌの反応容器に、モノマー組成（１）に係るモノマーを合計１００部、重合溶剤としてイソプロピルアルコール１００部、重合開始剤としてアゾビスイソブチロニトリル６部、連鎖移動剤としてラウリルメルカプタン１部を加え、窒素ガス気流中、８０℃で６時間重合せしめ、透明で粘稠性を有する樹脂成分（本発明に使用する（メタ）アクリル系共重合体（Ｂ））を５０重量％含有する樹脂溶液を得た。得られた樹脂溶液について減圧下に溶媒を除去した。この樹脂成分の重量平均分子量は１１，０００、ガラス転移温度は−４９．１℃であった。前記各成分の配合量及び樹脂成分の物性値を下記の表２上欄に示す。
【００３８】
次に、前記樹脂成分を、前記中間製造体（Ａ−１）１０５．１部（紫外線硬化性成分（Ａ）１００部、光重合開始剤（Ｃ）５部を含む）に対して７０部配合し、実施例１に係る紫外線硬化型ニス組成物を得た。前記各成分の配合量を下記の表２中欄に示す。
【００３９】
〈実施例２〜４及び６〜１１〉
実施例１と同様に、攪拌機、窒素ガス導入口、温度計、還流コンデンサーを設備した、５００ｍｌの反応容器に、表１に記載のモノマー組成（１）〜（９）に係るモノマーの中から表２で指定したモノマーを合計１００部、重合溶剤として表２に記載の重合溶剤１００部、必要に応じて表２に記載の連鎖移動剤を加え、窒素ガス気流中、８０℃で６時間重合せしめ、透明で粘稠性を有する樹脂成分（本発明に使用する（メタ）アクリル系共重合体（Ｂ））を５０重量％含有する樹脂溶液を得た。得られた樹脂溶液について減圧下に溶媒を除去した。前記各成分の配合量及び樹脂成分の物性値を下記の表２上欄に示す。
【００４０】
次に、前記各樹脂成分を、表２に記載の中間製造体１０５．１部（紫外線硬化性成分（Ａ）１００部、光重合開始剤（Ｃ）５部を含む）に対して表２に記載の配合量だけ配合し、実施例２〜４及び６〜１１に係る紫外線硬化型ニス組成物を得た。前記各成分の配合量を下記の表２中欄に示す。
【００４１】
〈比較例１〜６〉
実施例１と同様に、攪拌機、窒素ガス導入口、温度計、還流コンデンサーを設備した、５００ｍｌの反応容器に、表１に記載のモノマー組成（１）〜（９）に係るモノマーの中から表３で指定したモノマーを合計１００部、重合溶剤として表３に記載の重合溶剤１００部、必要に応じて表３に記載の連鎖移動剤を加え、窒素ガス気流中、８０℃で６時間重合せしめ、粘稠性を有する樹脂成分５０重量％含有する樹脂溶液を得た（但し、比較例５を除く）。得られた樹脂溶液について減圧下に溶媒を除去した。前記各成分の配合量及び樹脂成分の物性値を下記の表３上欄に示す。
【００４２】
次に、前記樹脂成分を、中間製造体（Ａ−１）１０５．１部（紫外線硬化性成分（Ａ）１００部、光重合開始剤（Ｃ）５部を含む）に対して表３に記載の配合量だけ配合し（但し、比較例６は中間製造体（Ａ−１）を含まない）、比較例１〜６に係る紫外線硬化型ニス組成物を得た。前記各成分の配合量を下記の表３中欄に示す。
【００４３】
〈比較例７〜８〉
実施例２に使用した樹脂成分を、中間製造体（Ａ−１）１０５．１部（紫外線硬化性成分（Ａ）１００部、光重合開始剤（Ｃ）５部を含む）及び表３に記載の溶剤に対して配合し、比較例７及び８に係る紫外線硬化型ニス組成物を得た。前記各成分の配合量を下記の表３中欄に示す。
【００４４】
〈性能評価〉
実施例１〜４及び６〜１１並びに比較例１〜８に係る各紫外線硬化型ニス溶液を、バーコーターで印刷基紙上に６ｇ／ｍ2 の塗布量を塗工し、コンベア式紫外線照射機（高圧水銀灯８０Ｗ／ｃｍ2 ）で、積算光量が６０ｍＪ／ｃｍ2 になるコンベア速度で紫外線照射を行い、硬化した塗工面を有する再剥離性接着加工紙を得た。次に、得られた再剥離性接着加工紙を折りたたむと共に塗工面同士を合わせ、４０ｋｇ／ｃｍの線圧で加圧を行い、加圧仮着紙を得た。
【００４５】
前記再剥離性接着加工紙について、ニス組成物の相溶性、光沢、接着性、剥離性及び耐ブロッキング性の各評価を行った結果を、表２下欄及び表３下欄に示す。
【００４６】
【表２】
0003801794.tif 000005
【００４７】
【表３】
0003801794.tif 000006
【００４８】
前記、性能評価における評価項目及び評価基準は、次の通りである。
〈評価項目及び評価基準〉
（ａ）ニス組成物の相溶性
得られた紫外線硬化型ニス組成物の溶液状態を下記の基準で観察判定した。
◎：透明な溶液状態である。
○：僅かにかすみがあるが均一に相溶している。
△：濁りのある溶液状態であるが、攪拌で均一に分散しており、塗工上問題ない。
・：混合性が悪く、均一に塗工ができない。
【００４９】
（ｂ）光沢
再剥離性接着加工紙の塗工面について、グロスメーター（スガ試験機製）を用いて反射角６０度における反射率（％）を測定した。
【００５０】
（ｃ）接着性
再剥離性接着加工紙の加圧貼り合わせにより得られた加圧仮接着紙における接着状態を下記の基準で判定した。
◎：完全に接着しており、折り曲げても接着箇所のハガレは生じない。
○：ほぼ接着しており、本発明の用途には十分使用可能である。
△：一応接着はするが、弱く、紙質により、曲げれば接着面に浮き離れが生じる場合がある。
・：接着が弱いか、全く接着しない。
【００５１】
（ｄ）剥離性
再剥離性接着加工紙の加圧貼り合わせにより得られた加圧仮接着紙における剥離状態を下記の基準で判定した。
○：紙破れなく剥がれる。
△：紙破れなく剥がれるが、剥離強度が強く、紙質により、表面のニス面に割れ筋が入る場合がある。
・：接着してしまい、剥がそうとすれば紙が破れる。
−：最初から未接着のため判定不能。
【００５２】
（ｅ）耐ブロッキング性
再剥離性接着加工紙を５５℃、８０％ＲＨの条件で２４時間放置後、剥離性、接着性を下記の基準で評価した。
○：接着性を持続しており、剥がすときは、紙破なく剥離する。
△：本来の接着性より強くなるが、剥がすときは、紙破なく剥離する。
・：剥がす時に紙が破れる。
【００５３】
【発明の効果】
本発明に係る紫外線硬化型ニス組成物は以上のように構成され、水と有機溶剤の何れをも含まないことを特徴とするので、塗工時における乾燥工程を不要とすると共に作業時の労働安全衛生面、環境汚染防止性、火災防止性等に優れ、且つ組成物の経時安定性、塗工安定性にも優れ、しかも印刷面に優れた表面光沢、耐摩耗性、耐水性、耐ブロッキング性等の光沢ニス本来の表面特性を与え、且つ加熱、加圧による良好な再剥離性接着を可能にする。
【００５４】
また、この本発明の紫外線硬化型ニス組成物によれば、ロールコーター、グラビアコーター、グラビアオフセットコーター、枚葉印刷インラインニスコーター等の簡便な塗工装置及び紫外線照射装置等を用いて容易に加工ができ、目的に沿った少量多品種生産のための加工にも無駄なく対応でき、低廉な価格で再剥離性接着加工の施された加工紙を得ることができる。
【００５５】
さらに、この本発明の紫外線硬化型ニス組成物によれば、開封使用後に廃棄処分された葉書等の加工紙や製造過程で生じた切り落とし屑の加工紙の加工面が、従来のように加工面にフィルムがラミネートされた加工紙の場合とは異なって古紙再生への障害とならず、紙資源の有効利用、再利用に寄与するものである。